(57)【要約】【課題】十分な反射防止性能および長期信頼性を得ることが可能な反射防止膜およびその製造方法、並びに光学部材を提供する。【解決手段】基材１２の表面に設けられる反射防止膜１３を、反射防止すべき光の波長よりも小さい凸部間距離の凹凸構造を有する、アルミナの水和物を主成分とする凹凸構造体層２０と、凹凸構造体層２０と基材１２との間に配される中間層１５とから構成する。ここで、凹凸構造体層２０は、膜厚方向に、中間層１５との界面から、膜厚の１％から５０％の範囲において１．５以下の極大値をとる屈折率分布を有するものとし、中間層１５は、相対的に高い屈折率を有する高屈折率層１５Ｈと相対的に低い屈折率を有する低屈折率層１５Ｌとの交互層からなり、中間層１５のうち凹凸構造体層２０と隣接する層をタンタル酸化物層５１とする。【選択図】図１
2018049108.tif 000002
【特許請求の範囲】
【請求項１】
基材の表面に設けられる反射防止膜であって、
反射防止すべき光の波長よりも小さい凸部間距離の凹凸構造を有する、アルミナの水和物を主成分とする凹凸構造体層と、該凹凸構造体層と前記基材との間に配される中間層とからなり、
前記凹凸構造体層が、膜厚方向に、前記中間層との界面から、膜厚の１％から５０％の範囲において１．５以下の極大値をとり、最も空気側において１となる屈折率分布を有し、
前記中間層が、相対的に高い屈折率を有する高屈折率層と相対的に低い屈折率を有する低屈折率層との交互層からなり、該中間層のうち前記凹凸構造体層と隣接する層がタンタル酸化物層である反射防止膜。
【請求項２】
前記屈折率分布において、前記極大値が最大値である請求項１記載の反射防止膜。
【請求項３】
前記屈折率分布が、前記中間層との界面と前記極大値との間に屈折率が１．３以下である極小値を有する請求項１または２に記載の反射防止膜。
【請求項４】
前記凹凸構造体層の前記極大値が前記凹凸構造体層の１０％から３０％の範囲である請求項１から３のいずれか１項に記載の反射防止膜。
【請求項５】
前記高屈折率層がタンタル酸化物層である請求項１から４いずれか１項に記載の反射防止膜。
【請求項６】
前記低屈折率層がマグネシウム弗化物層である請求項１から５いずれか１項に記載の反射防止膜。
【請求項７】
前記中間層が５層以上からなる請求項１から６いずれか１項に記載の反射防止膜。
【請求項８】
請求項１から７いずれか１項に記載の反射防止膜と、該反射防止膜が表面に形成されてなる透明基材とを備えてなる光学部材。
【請求項９】
請求項１から７いずれか１項に記載の反射防止膜の製造方法であって、
基材の表面に、最表層としてタンタル酸化物層を含む複数の層からなる中間層を成膜し、
前記タンタル酸化物層の表面に、電子ビーム蒸着法により非晶質なアルミニウム酸化物膜を形成し、
前記アルミニウム酸化物膜を温水処理することより、アルミナの水和物を主成分とする凹凸構造体層を形成する反射防止膜の製造方法。
【発明の詳細な説明】
【技術分野】
【０００１】
本発明は、凹凸構造体層を含む反射防止膜およびその製造方法、並びに光学部材に関するものである。
【背景技術】
【０００２】
従来、ガラス、プラスチックなどの透光性部材を用いたレンズ（透明基材）においては、表面反射による透過光の損失を低減するために光入射面に反射防止構造体（反射防止膜）が設けられている。
【０００３】
例えば、可視光に対する反射防止構造体として、可視光の波長よりも短いピッチの微細な凹凸構造体層を備えた構成が知られている（特許文献１〜４など）。
【０００４】
一般に、凹凸構造体層を構成する材料と透明基材の屈折率は異なる。従って、透明基材の反射防止に利用する場合には、凹凸構造体層と透明基材との間の屈折率段差を整合させる手段が必要となることが知られており、特許文献１〜４においては、基材とアルミナの水和物を主成分とする凹凸構造体層の間に透明薄膜層（中間層）を備えた構成の反射防止膜が開示されている。
【０００５】
凹凸構造体層の形成方法として、アルミニウムを含有する膜を前駆層として形成した後、温水処理を行うことによりベーマイト化する方法が知られている。特許文献１にはアルミナ層をスパッタ法にて成膜後、温水処理を行う方法、特許文献２にはアルミナを主成分とする膜をゾルゲル法によりスピンコートで成膜後、温水処理を行う方法、特許文献３には窒素を含有するアルミニウム膜をスパッタ法により成膜後、温水処理を行う方法、さらに特許文献４には、アルミニウム膜をスパッタ法にて成膜後、温水処理を行う方法が、それぞれ主として述べられている。
【０００６】
従来、アルミナの水和物を主成分とする凹凸構造体層は、特許文献１または２に開示されている通り、最も表面側（空気側）から中間層側に向かって単調増加して中間層との界面位置で最大屈折率となる屈折率分布（屈折率プロファイル）を有するものと考えられていた。
本出願人は、特許文献３、４において、凹凸構造体層の前駆層の形成方法によって、温水処理後の凹凸構造体層の状態が異なることを明らかにしている。そして、特許文献４では、屈折率のピークが凹凸構造体層の膜厚方向の中心から中間層との界面との間に位置し、中間層との界面の屈折率が最大ピークよりも１割以上小さくなるようなプロファイルが存在することを見出している。
【先行技術文献】
【特許文献】
【０００７】
【特許文献１】特開２０１４−９８８８５号公報
【特許文献２】特開２０１４−１２２９６１号公報
【特許文献３】特開２０１６−７１２３０号公報
【特許文献４】国際公開２０１６/０３１１３３号公報
【発明の概要】
【発明が解決しようとする課題】
【０００８】
本発明者らのさらなる検討により、凹凸構造体層の屈折率プロファイルは、前駆層の形成方法にのみ依存するものではないことや、凹凸構造体層の状態および凹凸構造体層が設けられる面の構成材料によって反射防止膜としての長期信頼性に大きな違いが生じることが明らかになってきた。
【０００９】
本発明は、上記事情に鑑みてなされたものであって、十分な反射防止性能を得ることが可能であり、かつ長期信頼性の高い反射防止膜およびその製造方法、並びに反射防止膜を備えた光学部材を提供することを目的とするものである。
【課題を解決するための手段】
【００１０】
本発明の反射防止膜は、基材の表面に設けられる反射防止膜であって、
反射防止すべき光の波長よりも小さい凸部間距離の凹凸構造を有する、アルミナの水和物を主成分とする凹凸構造体層と、凹凸構造体層と基材との間に配される中間層とからなり、
凹凸構造体層が、膜厚方向に、中間層との界面から、膜厚の１％から５０％の範囲において１．５以下の極大値をとり、最も空気側において１となる屈折率分布を有し、
中間層が、相対的に高い屈折率を有する高屈折率層と相対的に低い屈折率を有する低屈折率層との交互層からなり、中間層のうち凹凸構造体層と隣接層がタンタル酸化物層である。
【００１１】
本明細書において「主成分」とは、構成成分のうちの８０質量％以上の成分であることを意味する。
また、「相対的に高い屈折率を有する」、「相対的に低い屈折率を有する」とは、高屈折率層と低屈折率層との間の関係をいうものであり、高屈折率層が低屈折率層よりも高い屈折率を有し、低屈折率層が高屈折率層よりも低い屈折率を有するものであることを意味する。
ここで、凹凸構造体層の「膜厚」は、中間層との界面から、分光エリプソメトリおよび反射率の測定により導出された膜厚方向の屈折率分布において屈折率が１となる最も空気層側の位置までの長さ（距離）とする。この膜厚は、凹凸構造体層の凸部頂点から、中間層との界面までの垂線の長さと略同等であり、例えば、断面構造のＳＥＭ（Scanning Electron Microscope:走査型電子顕微鏡）観察により確認することができる。
【００１２】
本発明の反射防止膜においては、上記屈折率分布において上記極大値が最大値であってもよい。
【００１３】
また、本発明の反射防止膜においては、上記屈折率分布において中間層との界面と上記極大値との間に屈折率が１．３以下である極小値を有することが好ましい。
【００１４】
本発明の反射防止膜は、凹凸構造体層の極大値が凹凸構造体層の１０％から３０％の範囲であることが好ましい。
【００１５】
本発明の反射防止膜は、高屈折率層がタンタル酸化物層であることが好ましい。
【００１６】
本発明の反射防止膜は、低屈折率層がマグネシウム弗化物層であることが好ましい。
【００１７】
本発明の反射防止膜は、中間層が５層以上からなることが好ましい。
【００１８】
本発明の光学部材は、本発明の反射防止膜と、その反射防止膜が表面に形成されてなる透明基材とを備えてなる。
【００１９】
本発明の反射防止膜の製造方法は、基材の表面に、最表層としてタンタル酸化物層を含む複数の層からなる中間層を成膜し、
タンタル酸化物層の表面に、電子ビーム蒸着法により非晶質なアルミニウム酸化物膜を形成し、
アルミニウム酸化物膜を温水処理することより、アルミナの水和物を主成分とする凹凸構造体層を形成する反射防止膜の製造方法である。
【発明の効果】
【００２０】
本発明の反射防止膜は、反射防止すべき光の波長よりも小さい凸部間距離の凹凸構造を有する、アルミナの水和物を主成分とする凹凸構造体層と、凹凸構造体層と基材との間に配される中間層とからなり、凹凸構造体層が、膜厚方向に、中間層との界面から、膜厚の１％から５０％の範囲において１．５以下の極大値をとり、最も空気側において１となる屈折率分布を有し、中間層が、相対的に高い屈折率を有する高屈折率層と相対的に低い屈折率を有する低屈折率層との交互層からなり、中間層のうち凹凸構造体層と隣接する層がタンタル酸化物層である。かかる構成によれば、十分な反射防止性能を得ることが可能であり、かつ長期信頼性を得ることができる。
【図面の簡単な説明】
【００２１】
【図１】本発明の実施形態に係る反射防止膜を備えた光学部材の概略構成を示す断面模式図である。
【図２】反射防止膜の製造工程を示す図である。
【図３】サンプル１の凹凸構造体層の屈折率プロファイルを示す図である。
【図４】サンプル２の凹凸構造体層の屈折率プロファイルを示す図である。
【図５】サンプル３の凹凸構造体層の屈折率プロファイルを示す図である。
【図６】実施例１の反射防止膜のシミュレーションによる反射率の波長依存性の経時変化を示す図である。
【図７】比較例１の反射防止膜のシミュレーションによる反射率の波長依存性の経時変化を示す図である。
【図８】比較例２の反射防止膜のシミュレーションによる反射率の波長依存性の経時変化を示す図である。
【図９】実施例１、２および３の反射防止膜のシミュレーションによる反射率の波長依存性を示す図である。
【発明を実施するための形態】
【００２２】
以下、本発明の実施の形態を説明する。
【００２３】
図１は、本発明の実施形態に係る反射防止膜を備えた光学部材１０の概略構成を示す断面模式図である。
図１に示すように、本実施形態の光学部材１０は、透明基材（基材）１２と、透明基材１２の表面に形成された反射防止膜１３とを備えてなる。反射防止膜１３は、反射防止すべき光の波長よりも小さい凸部間距離の凹凸構造を表面に有する、アルミナの水和物を主成分とする凹凸構造体層２０と、凹凸構造体層２０と透明基材１２との間に配された中間層１５とからなる。
【００２４】
本反射防止膜１３においては、凹凸構造体層２０が、膜厚方向に、中間層１５との界面から、膜厚の１％から５０％の範囲において１．５以下の極大値をとり、最も空気側において１となる屈折率分布を有する。また、中間層１５が、相対的に高い屈折率を有する高屈折率層１５Ｈと相対的に低い屈折率を有する低屈折率層１５Ｌとの交互層からなり、中間層１５のうち凹凸構造体層２０と隣接する層がタンタル酸化物（以下においてタンタル酸化物層５１と称する。）である。反射すべき光は、用途によって異なるが、一般的には可視光領域の光であり、必要に応じて赤外線領域の光の場合もある。可視光領域とは波長４００ｎｍ〜８００ｎｍをいう。
【００２５】
透明基材１２の形状は特に限定なく、平板、凹レンズ、凸レンズなど主として光学装置において用いられる光学素子であり、正または負の曲率を有する曲面と平面の組合せで構成された基材であってもよい。透明基材の材料としては、ガラスやプラスチックなどを用いることができる。ここで、「透明」とは、光学部材において反射防止したい光（反射防止対象光）の波長に対して透明である（内部透過率が概ね１０％以上）であることを意味する。なお、本発明の反射防止膜の基材は、透明基材に限るものではなく、反射防止したい表面を有する基材であれば特に限定されない。
【００２６】
透明基材１２の屈折率は、１．６５以上、２．１０以下であることが好ましい。これを満たす材料としては、具体的には、Ｓ−ＹＧＨ５１（オハラ社製：屈折率１．７５９）やＳ−ＬＡＨ５５Ｖ（オハラ社製：屈折率１．８４０）、Ｓ−ＴＩＨ６（オハラ社製：屈折率１．８１４）、Ｓ−ＬＡＨ５８（オハラ社製：屈折率１．８８９）、Ｓ−ＬＡＨ６６（オハラ社製：屈折率１．７７７）、Ｓ−ＬＡＨ７９（オハラ社製：屈折率２．０１３）、およびＦＤＳ９０（ＨＯＹＡ社製：屈折率１．８５７）などの光学ガラスや、ＭＲ−１０（三井化学社製：屈折率１．６７）などの光学樹脂が挙げられる。なお、本明細書において、屈折率はいずれも５４０ｎｍ波長に対する屈折率で表記している。屈折率の測定は、公知の各種方法を用いることができ、分光透過率や分光反射率を用いて光学計算により波長分散を導出することが好ましく、分光エリプソメトリにより波長分散を解析することがより好ましい。
【００２７】
凹凸構造体層２０は、アルミナの水和物を主成分とする層である。凹凸構造体層２０を構成するアルミナの水和物とは、アルミナ１水和物であるベーマイト（Ａｌ2Ｏ3・Ｈ2ＯあるいはＡｌＯＯＨと表記される。）、アルミナ３水和物（水酸化アルミニウム）であるバイヤーライト（Ａｌ2Ｏ3・３Ｈ2ＯあるいはＡｌ(ＯＨ)3と表記される。）などである。なお、凹凸構造体層２０中おけるアルミナの水和物は、凹凸層構成する成分の８０質量％以上である。
【００２８】
凹凸構造体層２０は、透明であり、凸部の大きさ（頂角の大きさ）や向きはさまざまであるが概ね鋸歯状の断面を有しており、反射防止すべき光波長よりも小さい平均凸部間距離（平均ピッチ）を有する。凸部間の距離（ピッチ）とは凹部を隔てた最隣接凸部の頂点同士の距離をいい、平均凸部間距離（平均ピッチ）は、ＳＥＭ（Scanning Electron Microscope:走査型電子顕微鏡）で微細な凹凸構造の表面画像を撮影し、画像処理をして２値化し、統計的処理によって求めた値とする。
平均ピッチは、数１０ｎｍ〜数１００ｎｍオーダーである。１５０ｎｍ以下であることが好ましく、１００ｎｍ以下がより好ましい。
【００２９】
既述の通り、凹凸構造体層２０においては、膜厚方向の屈折率分布において、中間層との界面から、膜厚の１％から５０％の範囲において１．５以下の極大値をとり、最も空気側において１となる屈折率分布を有する（図３参照）。極大値をとる膜厚位置は中間層の界面から、膜厚の１０％から３０％の範囲であることが好ましい。極大値は１．４５以下、１．３以上であることが好ましい。
【００３０】
凹凸構造体層２０は、中間層１５との界面側で屈折率が極大値より小さくなるが、このとき、屈折率は極大値と比較して１割以上小さくなっていてもよい。中間層１５との界面と上記極大値との間に屈折率が１．３以下である極小値をとることが好ましい。また、中間層１５との界面で空気層と同等の屈折率１まで低下していてもよい。屈折率分布において、中間層１５との界面と極大値との間に極小値をとるのは、凹凸構造体層２０の中間層１５との界面に隣接する領域の少なくとも一部に空洞が形成されていることを意味する。特に、中間層１５との界面側において屈折率が１となっているのは、凹凸構造体層２０の中間層１５との界面に隣接する領域がほぼ空洞層となっていることを意味する。また、凹凸構造体層２０は、その屈折率分布において、空気層と接する表面側から基材側に向けて膜厚方向に屈折率が１から徐々に大きくなる領域を有する。屈折率分布においては極大値（ピーク）を複数有していても良いが、複数のピークのうち最大値を示すピーク（最大ピーク）が膜厚の１％から５０％の範囲にある上記の極大値である。また、複数のピークを有する場合、最大ピークが中間層との界面に近い側に位置していることが好ましい。なお、この最大ピーク（上記の極大値）は、屈折率分布における最大値であることが好ましいが、最大値でなくともよい。屈折率分布においては、例えば、中間層との界面に屈折率の最大値を有していてもよい。
【００３１】
凹凸構造体層２０の膜厚は５ｎｍ〜１０００ｎｍであることが好ましく、２０〜５００ｎｍであることが好ましい。
【００３２】
アルミナの水和物からなる凹凸構造体層としては、アルミニウムやアルミニウム合金の薄膜あるいはアルミニウム酸化物（アルミナ）などのアルミニウムを含む化合物の薄膜をスパッタ法もしくはゾルゲル法にて形成し、温水処理を行うことで得られることが知られているが、本凹凸構造体層２０は、アルミニウム酸化物をＥＢ（電子ビーム）蒸着法により成膜し、その後温水処理をして得られたものである。
凹凸構造体層の膜厚方向の屈折率プロファイルは、凹凸構造体層の作製方法によって大きく異なることが本発明者らによって見出されている。ＥＢ蒸着法はスパッタ法やゾルゲル法による作製手法と比較して安価にできる。また、アルミニウム膜をスパッタ成膜する場合と比較して歩留まりが高いという製造上の利点がある。
【００３３】
中間層１５は、相対的に高い屈折率を有する高屈折率層１５Ｈと相対的に低い屈折率層を有する低屈折率層１５Ｌとが交互に積層されてなる、少なくとも２層以上の多層膜からなり、中間層１５のうち凹凸構造体層２０と隣接する層、すなわち、最も凹凸構造体層２０側の層（以下において、中間層１５における最表層と称する。）がタンタル酸化物層５１である。このタンタル酸化物層５１は高屈折率層１５Ｈの１種である。
最表層に備えられるタンタル酸化物層５１の膜厚は、屈折率と反射光波長等との関係から適宜設定すればよいが、４ｎｍ以上２００ｎｍ以下であることが好ましく、８ｎｍ以上１００ｎｍ以下がより好ましく、１２ｎｍ以上５０ｎｍ以下が更に好ましい。
【００３４】
中間層１５は、２層構造の場合には、図１のａに示すように、透明基材１２側から低屈折率層１５Ｌ、高屈折率層１５Ｈの順に配置された構成を有する。図１のｂ〜ｅに示すように、中間層１５が、３層以上からなる場合においても、最表層が高屈折率層１５Ｈであるタンタル酸化物層５１となるように、高屈折率層１５Ｈと低屈折率層１５Ｌとが交互に積層されていればよい。より広い帯域において好ましい反射防止性能を得るためには、中間層１５は、５層以上から構成されていることが好ましい（後記実施例参照）。また、成膜コストおよび時間等の観点から中間層１５は２０層以下であることが好ましい。
【００３５】
低屈折率層１５Ｌおよび高屈折率層１５Ｈの屈折率は相対的に定められるものであるため、特に限定されないが、低屈折率層１５Ｌの屈折率は１．４５〜１．８程度であることが好ましく、高屈折率層１５Ｈの屈折率は１．６〜２．４程度であるのが好ましい。なお、低屈折率層１５Ｌの屈折率は１．７未満であることがより好ましく、高屈折率層１５Ｈの屈折率は１．８以上であることがより好ましい。また、低屈折率層１５Ｌと高屈折率層１５Ｈとの屈折率差は０．４以上あることが好ましく、０．６以上であることがより好ましい。
【００３６】
低屈折率層１５Ｌ同士は、同一の材料、同一の屈折率でなくても構わないが、同一材料、同一屈折率とすれば、材料コスト、成膜コスト等を抑制する観点から好ましい。同様に、高屈折率層１５Ｈ同士は、同一の屈折率でなくても構わないが、同一材料、同一屈折率とすれば、材料コスト、成膜コスト等を抑制する観点から好ましいため、最表層を構成するタンタル酸化物を全ての高屈折率層１５Ｈに適用するのが最も好ましい。
【００３７】
低屈折率層１５Ｌおよび高屈折率層１５Ｈを構成する材料は、屈折率の条件を満たすものであれば、特に限定されない。これらは、反射防止したい光の波長に対して透明であれば、中間層１５における最表層のタンタル酸化物層５１を含めて、化学量論的組成（ストイキオメトリ）に限定されず、非化学量論的組成（ノンストイキオメトリ）も使用できる。光学特性（屈折率）や機械特性の調整、生産性を向上するなどのために不純物の導入も許容される。
【００３８】
低屈折率層１５Ｌの材料としては、シリコン酸化物、シリコン酸窒化物、ガリウム酸化物、アルミニウム酸化物、ランタン酸化物、ランタン弗化物、マグネシウム弗化物などや、これらの混合物が挙げられる。
高屈折率層１５Ｈの材料としては、ニオブ酸化物、シリコンニオブ酸化物、ジルコニウム酸化物、タンタル酸化物、シリコン窒化物、チタン酸化物などや、これらの混合物が挙げられる。
【００３９】
なお、高屈折率層１５Ｈとしてタンタル酸化物を用い、低屈折率層１５Ｌとしてマグネシウム弗化物を用いることが特に好ましい形態として挙げられる。
【００４０】
中間層１５の各層の成膜には、真空蒸着（特にはＥＢ蒸着）、プラズマスパッタ、電子サイクロトロン共鳴（ＥＣＲ）スパッタ、イオンプレーティング、メタモードスパッタなどの物理的気相成膜法や各種の化学的気相成膜法（ＣＶＤ）を用いることが好ましい。気相成膜によれば多様な屈折率、層厚の積層構造を容易に形成することができる。
【００４１】
タンタル酸化物層に接して設けられた凹凸構造体層は、経時変化が小さく長期信頼性が高い。そのような凹凸構造体層を備えることにより、反射防止膜としても反射率の波長依存性に経時変化が小さく長期信頼性の高いものとなり、また広い帯域で非常に小さい反射率（０．２％以下）を実現できる（後記実施例参照）。
なお、反射防止膜を構成する各層の成分については、例えば、断面構造をＳＥＭ観察する際のエネルギー分散型Ｘ線分光法（ＥＤＸ）やＸ線光電子分光法（ＸＰＳ）等により分析することができる。
【００４２】
図２を参照して、透明基材１２に備えられた反射防止膜１３の製造方法の一形態を簡単に説明する。
【００４３】
まず、透明基材１２を用意し、透明基材１２の表面に複数層からなる中間層１５をＥＢ蒸着法により成膜する（Ｓｔｅｐ１）。このとき、最表層としてタンタル酸化物層５１を成膜する。
その後、タンタル酸化物層５１の表面にＥＢ蒸着法によりアルミニウム酸化物膜２０ａを成膜する（Ｓｔｅｐ２）。アルミニウム酸化物膜２０ａの好ましい膜厚は２ｎｍ〜１５０ｎｍである。
【００４４】
続いて、中間層１５およびアルミニウム酸化物膜２０ａが積層された透明基材１２ごと、温水３０中に浸漬させる（Ｓｔｅｐ３）。温水処理における温水の温度は６０℃以上、沸騰温度以下とし、浸漬時間は１０秒以上１０分以下とする。
【００４５】
以上の工程を経て、透明基材１２上に中間層１５および凹凸構造体層２０が積層されてなる反射防止膜１３を作製することができる（Ｓｔｅｐ４）。
【００４６】
上記実施形態においては、透明基材１２の表面に反射防止膜１３を形成した光学部材１０について述べたが、本発明の反射防止膜は、光の反射を防止すべき面を有するいかなる部材にも形成して用いることができる。例えば、入射光の９割超を吸収するような吸収体の表面に設けて、反射防止して吸収性能を向上させるという利用方法も考えられる。
【実施例】
【００４７】
以下、本発明の実施例および比較例を説明すると共に、本発明の構成および効果についてより詳細に説明する。
【００４８】
まず、凹凸構造層自体の信頼性について検証するため、凹凸構造体層とその直下層の構成材料が異なるサンプル１〜３を作製し、８５℃８５％ＲＨの条件下にて５００時間静置する信頼性試験を行い、その前後での凹凸構造体層の膜厚方向における屈折率分布の変化を調べた。以下、サンプルごとに説明する。
【００４９】
[サンプル１]
基材として屈折率１．７７７の光学ガラス（Ｓ−ＬＡＨ６６、オハラ社製）を用い、その上に中間層（上記直下層であり、サンプル完成時において凹凸構造体層と隣接する層）としてタンタル酸化物層（屈折率：２．１３１）を８０ｎｍ成膜し、さらに、ＥＢ蒸着法により膜厚５０ｎｍのアルミニウム酸化物膜を成膜した。基材から凹凸構造体層まで層構成および構成材料は下記表１に示す通りとした。ＥＢ蒸着では、安定した光学特性（屈折率）を得るために、蒸着雰囲気の制御（真空度、酸素ガス導入、蒸着速度、基材の加熱温度）を適宜調整して成膜した。
その後、１００℃の沸騰水に１分間浸漬して温水処理を行い、アルミニウム酸化物膜を水和化し、アルミナの水和物を主成分とする凹凸構造体層とした。
【表１】
2018049108.tif 000003
【００５０】
８５℃８５％ＲＨ条件下にて５００時間静置した信頼性試験前後のサンプル１について分光エリプソメトリ（Ｊ．Ａ．Ｗｏｏｌｌａｍ社製、ＶＡＳＥ）を用いてエリプソメトリ角Δ、ψを測定し、反射率測定機（オリンパス社製、ＵＳＰＭ−ＲＵ）を用いて反射率を測定し、凹凸構造体層の屈折率分布を解析した。図３に凹凸構造体層の膜厚方向の屈折率分布を示す。図３において、実線が信頼性試験前、破線が信頼性試験後を示し、横軸０が中間層との界面位置である（以下の図４および図５おいて同様）。
【００５１】
図３に示すように、サンプル１の凹凸構造体層の膜厚方向における屈折率分布は、タンタル酸化物層との界面で約１．０であり、０．０２４μｍの膜厚位置まで屈折率が急激に増加して極大値を示し、その後、表面に向かってほぼ単調に減少するものであった。本例では膜厚位置０．２００μｍを超えて、屈折率が１になった位置が凹凸構造体層の表面である。本サンプル１の凹凸構造体層の膜厚は０．２１５μｍ程度であった。
信頼性試験前後において屈折率分布の振る舞いはほぼ同様であり、ピーク位置も一致していた。試験前後において屈折率の変化が最大であったのは０．０７μｍの膜厚位置であり、その変化量は２．６３％であった。
【００５２】
[サンプル２]
サンプル１の作製方法において、タンタル酸化物層を、シリコン酸化物（屈折率：１．４６０）とした以外は同様の方法で、サンプル２の凹凸構造体層を作製した。基材から凹凸構造体層まで層構成および構成材料は下記表２に示す通りとした。
【表２】
2018049108.tif 000004
【００５３】
サンプル１と同様に、信頼性試験前後のサンプル２について分光エリプソメトリと反射率を測定し、凹凸構造体層の屈折率分布を解析した。図４にサンプル２の凹凸構造体層の膜厚方向の屈折率分布（実線が信頼性試験前、破線が信頼性試験後）を示す。
【００５４】
図４に示すように、サンプル２の凹凸構造体層は０．３μｍ程度の膜厚であった。膜厚方向における屈折率分布は、信頼性試験前のサンプルにおいて、中間層との界面で屈折率約１．３であり、表面に向かって単調に減少するものであった。一方で、信頼性試験後のサンプルでは、０．０４５μｍの膜厚位置において極大値を有する屈折率分布となり、信頼性試験前後で大きく屈折率分布が変化した。試験前後において屈折率の変化が最大であったのは膜厚０．０５μｍの位置であり、その変化量は５．９３％であった。
【００５５】
[サンプル３]
サンプル１の作製方法において、タンタル酸化物層を、マグネシウム弗化物層（屈折率：１．３７９）とした以外は同様の方法で、サンプル３の凹凸構造体層を作製した。基材から凹凸構造体層まで層構成および構成材料は下記表３に示す通りとした。
【表３】
2018049108.tif 000005
【００５６】
サンプル１と同様に、信頼性試験前後のサンプル３について分光エリプソメトリと反射率を測定し、凹凸構造体層の屈折率分布を解析した。図５にサンプル３の凹凸構造体層の膜厚方向の屈折率分布（実線が信頼性試験前、破線が信頼性試験後）を示す。
【００５７】
図５に示すように、サンプル３の凹凸構造体層は０．３μｍ程度の膜厚であった。膜厚方向における屈折率分布は、サンプル１の凹凸構造体層のものと同様に、中間層との界面でほぼ１であり、０．０２７μｍの膜厚位置まで屈折率が急激に増加して極大値を示し、その後、表面に向かってほぼ単調に減少するものであった。信頼性試験前後での屈折率分布の形状は類似しているが、試験後ではピークより表面側における屈折率が試験前のものに比べてやや大きい傾向にあった。試験前後において屈折率の変化が最大であったのは膜厚０．０８μｍの位置であり、その変化量は４．３７％であった。
【００５８】
サンプル１〜３の凹凸構造体層についての信頼性試験前後の屈折率分布の変化結果から、サンプル１の凹凸構造体層をタンタル酸化物層上に設けた構成において、長期信頼性が得られることが明らかである。
【００５９】
以下、上記サンプル１〜３で得られた凹凸構造体層の試験前後の屈折率分布を用い、以下の実施例１〜３および比較例１、２の層構成の反射防止膜における反射率の波長依存性のシミュレーションを行った結果について説明する。
各例について、Essential Macleod(Thin Film Center 社製)を用いて膜厚の最適化し、反射スペクトル（反射率の波長依存性）のシミュレーションを行った。
【００６０】
[実施例１]
実施例１の光学部材を構成する基材、中間層および凹凸構造体層の材料、各材料の屈折率、およびシミュレーションで得られた最適膜厚を表４に示す。本例においては、中間層の高屈折率層としてタンタル酸化物を、低屈折率層としてフッ化マグネシウムを適用し、最表層をタンタル酸化物層とした。
本実施例１においては、凹凸構造体層として、サンプル１で得られた信頼性試験前後の屈折率分布を適用してシミュレーションを行い、実施例１における信頼性試験前後の反射スペクトルをそれぞれ演算により求めた。その結果を図６に示す。図６において、実線は信頼性試験前、破線は信頼性試験後について予想される反射スペクトルのシミュレーション結果である。
【表４】
2018049108.tif 000006
【００６１】
図６に示すように、信頼性試験前後において、いずれも波長４００ｎｍ〜８００ｎｍの広い範囲において、反射率が０．１％以下であり、信頼性に優れた反射防止の膜の作製が可能なことが分かった。
サンプル１のように信頼性試験前後における屈折率の最大変化量が概ね３％以下であれば、反射防止性能についても信頼性試験前後でその機能をほぼ維持できると考えられる。
【００６２】
[比較例１]
比較例１の光学部材を構成する基材、中間層および凹凸構造体層の材料、各材料の屈折率、およびシミュレーションで得られた最適膜厚を表５に示す。本例においては、中間層の高屈折率層としてタンタル酸化物を、低屈折率層としてシリコン酸化物を適用し、最表層をシリコン酸化物とした。
本比較例１においては、凹凸構造体層として、サンプル２で得られた信頼性試験前後の屈折率分布を適用してシミュレーションを行い、比較例１における信頼性試験前後の反射スペクトル（反射率の波長依存性）をそれぞれ演算により求めた。その結果を図７に示す。図７において、実線は信頼性試験前、破線は信頼性試験後について予想される反射スペクトルのシミュレーション結果である。
【表５】
2018049108.tif 000007
【００６３】
比較例１の反射防止膜は、図７に示すように、信頼性試験前においては、波長４００ｎｍ〜７７０ｎｍの広い範囲において、反射率が０．１％以下であり、８５０ｎｍまで０．２％未満を維持する良好な反射防止特性が得られた。しかしながら、信頼性試験後においては、シミュレーション範囲全域で反射率０．１％を超え、広い範囲おいて０．２％を超える反射率を示した。本シミュレーション結果から、サンプル２のように、信頼性試験前後で大きく屈折率分布が変化する凹凸構造体層が適用された反射防止膜においては、長期信頼性が得られないことが分かった。
【００６４】
[比較例２]
比較例２の光学部材を構成する基材、中間層および凹凸構造体層の材料、各材料の屈折率、およびシミュレーションで得られた最適膜厚を表６に示す。本例においては、中間層の高屈折率層としてタンタル酸化物を、低屈折率層としてフッ化マグネシウムを適用し、最表層をフッ化マグネシウム層とした。
本比較例１においては、凹凸構造体層として、サンプル３で得られた信頼性試験前後の屈折率分布を適用してシミュレーションを行い、比較例２における信頼性試験前後の反射スペクトル（反射率の波長依存性）をそれぞれ演算により求めた。その結果を図８に示す。図８において、実線は信頼性試験前、破線は信頼性試験後について予想される反射スペクトルのシミュレーション結果である。
【００６５】
【表６】
2018049108.tif 000008
【００６６】
比較例２の反射防止膜は、図８に示すように、信頼性試験前においては、波長４００ｎｍ〜８５０ｎｍの広い範囲において、反射率が０．２％未満であり、概ね良好な反射防止特性が得られた。しかしながら、信頼性試験後においては、特に波長５８０ｎｍ〜７８０ｎｍの範囲で反射率が大きく増加し、０．２％を超えた。本シミュレーション結果から、サンプル３のように、サンプル１と類似の反射率分布を示す凹凸構造体層であっても、信頼性試験前後での屈折率の最大変化量が４％を超える変化を示す凹凸構造体層を適用した反射防止膜においては、長期信頼性が得られないことが分かった。
【００６７】
[実施例２]および[実施例３]
実施例２、３の光学部材を構成する基材、中間層および凹凸構造体層の材料、各材料の屈折率、およびシミュレーションで得られた最適膜厚をそれぞれ表７、表８に示す。
本実施例２および３においては、凹凸構造体層として、サンプル１で得られた信頼性試験前の屈折率分布を適用してシミュレーションを行い、各例における信頼性試験前の反射スペクトルを演算により求めた。なお、実施例１の例で示したように、サンプル１の凹凸構造体層は信頼性試験前後の屈折率分布が大きく変化しないものであり、このような凹凸構造体層を適用した反射膜においては、やはり信頼性試験前後においても反射スペクトルは大きく変化しなかったことから、実施例２および３の反射防止膜についても信頼性試験前後における反射スペクトルは大きく変化しないものと推察される。
【００６８】
【表７】
2018049108.tif 000009
【表８】
2018049108.tif 000010
【００６９】
図９に、信頼性試験を実施していないサンプル１の凹凸構造体層の屈折率分布を適用した実施例１〜３の反射防止膜についての反射スペクトルを示す。
実施例１〜３の結果から、実施例１および実施例２の反射防止膜のように中間層を５層以上とすることにより、波長４００ｎｍ〜８００ｎｍの非常に広い範囲において反射率を０．２％以下とすることができることが分かった。
【符号の説明】
【００７０】
１０  光学部材
１２  透明基材（基材）
１３  反射防止膜
１５  中間層
１５Ｈ  高屈折率層
１５Ｌ  低屈折率層
２０  凹凸構造体層
２０ａ  アルミニウム酸化物膜
３０  温水
５１  タンタル酸化物層
【図１】
2018049108.tif 000011
【図２】
2018049108.tif 000012
【図３】
2018049108.tif 000013
【図４】
2018049108.tif 000014
【図５】
2018049108.tif 000015
【図６】
2018049108.tif 000016
【図７】
2018049108.tif 000017
【図８】
2018049108.tif 000018
【図９】
2018049108.tif 000019